(57)【要約】床の洗浄と光沢の向上のための組成物であって、可塑剤が床塗膜を洗浄しかつ光沢も向上させることができる。好ましい実施形態において、可塑剤はトリブトキシエチルホスフェートである。【特許請求の範囲】
【請求項１】
０．１〜３０重量％のグリコール溶剤；
床塗膜を洗浄し光沢も向上させることができる、０．１〜３０％の可塑剤；
０．１〜３０％の非イオン性界面活性剤；
アミン；および
場合により水
から本質的になる、床の洗浄と光沢向上のための組成物。
【請求項２】
可塑剤がトリブトキシエチルホスフェートである請求項１に記載の組成物。
【請求項３】
グリコール溶剤がジエチレングリコールモノエチルエーテルである請求項１に記載の組成物。
【請求項４】
グリコール溶剤がエチレングリコールモノブチルエーテルおよびエチレングリコールモノヘキシルエーテルである請求項１に記載の組成物。
【請求項５】
非イオン性界面活性剤が、１〜１０モルのエトキシル化を有するＣ８〜Ｃ１５炭化水素である請求項１に記載の組成物。
【請求項６】
アミンがジエタノールアミンである請求項１に記載の組成物。
【請求項７】
アミンがコカミドジエタノールアミンである請求項１に記載の組成物。
【請求項８】
Ｃ８〜Ｃ２０炭化水素鎖を有するアミドをさらに含む請求項１に記載の組成物。
【請求項９】
アミドがオレイン酸のジエタノールアミンアミドである請求項８に記載の組成物。
【請求項１０】
ワックスをさらに含む請求項１に記載の組成物。
【請求項１１】
ワックスが高融点のポリエチレンまたはポリプロピレンを含む請求項１０に記載の組成物。
【請求項１２】
エチレンジアミン三酢酸をさらに含む請求項１に記載の組成物。
【請求項１３】
着色剤および香料をさらに含む請求項１に記載の組成物。
【請求項１４】
床を請求項１の組成物と接触させることを含む、床の洗浄および光沢向上方法。
【発明の詳細な説明】
【技術分野】
【０００１】
本発明は、床の洗浄と光沢向上のための組成物に関する。より詳細には、洗浄および光沢向上特性が改良された前記のタイプの組成物に関する。
【背景技術】
【０００２】
従来技術において、光沢を向上させるために、そしてある場合には床を洗浄するためにも、ポリアクリレート・ポリマー、ワックス、界面活性剤、溶剤および可塑剤などの様々成分を用いることが知られている。
【０００３】
米国特許第４，７４７，８８０号（特許文献１）は、洗浄および輝きをもたらす床手入れ製品を開示する。それは炭酸ナトリウムなどのアルカリ・ビルダーを含み、スチレン−アクリル酸コポリマーなどの、皮膜形成剤として機能するアルカリ可溶性ポリマーまたは樹脂とブレンドされている。米国特許第４，２３０，６０５号（特許文献２）には、ジエタノールアミンを含む界面活性剤と共にメタクリル酸メチル、アクリル酸ブチルおよびアクリル酸からなる３元共重合体を含む床洗浄用組成物が開示されている。米国特許第４，８６１，５１８号（特許文献３）は、モノエタノールアミンあるいはエチレングリコールモノブチルエーテルおよびポリエチレングリコールを有する非イオン性界面活性剤を含む非皮膜形成性の床洗浄剤を開示する。米国特許第５，３４２，５５１号（特許文献４）には、溶剤としてのグリコールエーテルならびにクエン酸モノエタノールアミンを利用する床仕上げ除去剤が開示されている。
【特許文献１】
米国特許第４，７４７，８８０号
【特許文献２】
米国特許第４，２３０，６０５号
【特許文献３】
米国特許第４，８６１，５１８号
【特許文献４】
米国特許第５，３４２，５５１号
【発明の開示】
【発明が解決しようとする課題】
【０００４】
従来技術では、可塑剤が他の成分と共に作用して、通常の床仕上げ剤が既に塗布されているかまたは塗布されていない床タイルの光沢を向上させるだけでなく、それに予想外の洗浄効果を与える床の洗浄および光沢向上のための組成物は提供されていない。
したがって、本発明の目的は次の通りである。
【０００５】
ａ．床の洗浄および光沢向上のための改良された組成物を提供すること。
ｂ．通常の床仕上げ剤が既に塗布されているかまたは塗布されていないか床タイルの洗浄を改良する床の洗浄および光沢向上のための組成物にさらなる光沢向上を与えること。
ｃ．床の向上したメンテナンスを与える前記タイプの組成物を提供すること。
ｄ．光沢が保持される前記タイプの組成物を提供すること。
ｅ．濃厚液に容易に配合することができ、かつ容易に希釈でコストを低減することができる前記タイプの組成物を提供すること。
ｆ．床仕上げ剤または基材に対して有害な影響を及ぼさない前記タイプの組成物を提供すること。
【０００６】
これらおよびさらに別の本発明の目的と利点は、以下の説明により明らかとなる。以下の詳細な説明において、本発明の好ましい実施形態が、本発明の全範囲との関連で説明される。しかし、他の実施形態で本発明を用いてもよい。
【課題を解決するための手段】
【０００７】
床を洗浄し光沢を向上させることができる本発明の組成物により、従来技術の欠点は克服され、前記の目的は達成される。一つの実施形態において、この組成物は、グリコール溶剤０．１〜３０重量％、床塗膜を洗浄し光沢も向上させることができる可塑剤０．１〜３０％、非イオン性界面活性剤０．１〜３０％、アミン、および任意に水を含む。
【０００８】
もう一つの実施形態において、前記可塑剤はトリブトキシエチルホスフェートであり、前記グリコール溶剤はジエチレングリコールモノエチルエーテルである。
好ましい実施形態において、前記グリコール溶剤はジエチレングリコールモノブチルエーテルである。
【０００９】
さらにもう一つの実施形態において、前記非イオン性界面活性剤は、１〜１０モルのエトキシル化を有するＣ８〜Ｃ１５炭化水素であり、アミンはジエタノールアミンである。
さらにもう一つの実施形態においては、Ｃ８〜Ｃ２０の炭化水素鎖をもつアミドが含まれ、そのアミドは、コカミドジエタノールアミンとしても知られる、オレイン酸のジエタノールアミンのアミドである。
【００１０】
さらにもう一つの実施形態においては、高融点酸化ポリエチレン・ワックスが含まれる。
さらにもう一つの実施形態において、前記組成物はエチレンジアミン三酢酸、ならびに着色剤および香料を含む。
【発明を実施するための最良の形態】
【００１１】
下記の表１は、本発明の好ましい処方の一例を実施例１に、ならびに他の関連する処方を実施例２〜７に例示するが、実施例２〜７は、各クリーニングプロトコルに対して実施例１の処方の妥当性を示すのに用いた。本質的に、洗浄方式は、清浄な白色ビニル組成物タイル（「ＶＣＴ（ｖｉｎｙｌ  ｃｏｍｐｏｓｉｔｉｏｎ  ｔｉｌｅ）」）に、床仕上げ剤（１回の塗布が０．００７６２〜0.０１２７ｍｍ（０．０００３〜０．０００５インチ）厚さで６回塗布）を塗布し、それぞれの塗布毎に１時間乾燥させることである。タイルは、乾燥状態かまたは水混合物に懸濁するかのいずれかで施与される細かいグラファイトで汚される。次に、配合物を希釈し、その希釈液でタイルを覆うことにより、タイルを洗浄する。赤パッドを、ガードナ・スクラバ（Ｇａｒｄｎｅｒ  Ｓｃｒｕｂｂｅｒ）テスタと共に用いて洗浄をシミュレートする。ブラシおよびスポンジを含めて、他のパッドを用いてもよい。洗浄の前後で、反射率を、ミノルタＣＲ２００色彩計を用いて読み取る。この装置は色のわずかな変化、この場合は白色から黒色／灰色の変化を検出することができる。
【００１２】
表１の処方は、実施例３のアルカリ洗浄剤から、実施例５，６および７に例示されるもののような、いくつかの市販の維持管理剤（ｍａｉｎｔａｉｎｅｒ）まで多様である。北米およびヨーロッパで使用される実施例２および４もまた含まれる。実施例２の製品は、実施例１の製品に見出されるものと同じ成分の多くを含むが、トリブトキシエチルホスフェート（商品名ＫＰ−１４０）は含まないという主な違いがある。実施例３の洗浄剤は、艶出しされた、および艶出しされていない床を洗浄するために使用される標準的な洗浄剤の例である。それは、溶剤、界面活性剤およびアミン／アンモニアからなる。実施例４の製品は、従来の床維持管理剤の特徴をより強く帯びており、それは界面活性剤だけでなく、アクリレート・ポリマーおよび高融点ポリエチレン・ワックスも含む。実施例５の製品は維持管理剤の例であり、トリブトキシエチルホスフェート（「ＫＰ−１４０」）を含んではいるが、全く可塑剤としてである。実施例６および７の他の製品は、維持管理剤とそれらの洗浄性能の一般的な部類を示す。これらの製品は様々に希釈され使用されるので、１：８から１：１２８までの様々な希釈が行われた。実施例１および２の製品のみが、従来の希釈を上回る希釈をして、依然として洗浄作用を示すことができる能力がある超濃厚液である。
【００１３】
実施例１の製品は、従来のアルカリ洗浄剤および中性洗浄剤を凌ぎ、光沢を向上させかつ塗膜を侵さないという点でさらなる重要な利点を有する洗浄性能を示す。
【００１４】
実施例１の製品は、適当な攪拌できる容器にグリコールエーテルを導入することにより調製される。コカミドジエタノールアミンを添加し、続いてＫＰ−１４０、Ｔｅｒｇｉｔｏｌ  １５−Ｓ−９を添加する。続いて、水を加え、次にＥＤＴＡ、香料および染料を添加する。類似の手順が実施例２〜１４の製品を調製するのに用いられる。
【００１５】
【表１】
2004526821.tif 000002
【００１６】
表１において、実施例５および６で使用されているＸは、成分がそれらの配合に含まれているということを表す。これらはそれぞれ、Ｓｐａｒｔａｎ  Ｃｈｅｍｉｃａｌ  Ｃｏ．およびＬｅｖｅｒ  Ｉｎｄｕｓｔｒｉｅｓからの市販品であるために、これらの成分の量が示されていない。用いられた各成分の具体的な量はラベルに示されていない。
【００１７】
【表２】
2004526821.tif 000003
表１Ａで、洗浄力と光沢向上力について、７種類の様々な可塑剤を比較した。実施例に様々な可塑剤を使用すると、様々なレベルの洗浄能力が示されるが、これらの可塑剤に関しては光沢の向上はないということに注意されたい。表１Ａの実施例１５は、比較のために使用され、光沢向上成分を含まない単なる洗浄剤である。それは単純洗浄剤の洗浄効果を示し、光沢向上効果の欠如を示す。
【００１８】
表２で、４種の製品が、光沢を向上させる能力について比較された。これらは、実施例１、２、４および７の製品である。実施例１の製品は、より高い倍率で希釈された場合でさえ、仕上げされていないタイル上で依然として他の製品より大きな光沢の向上を示したということに注意されたい。
【００１９】
【表３】
2004526821.tif 000004
【００２０】
表２の製品を試験するのに次の手順を用いた。黒色ＶＣＴの床からニス・ペンキ等を剥がし、洗浄し、以下の段階を踏んだ。第１段階として、Ｃｌａｒｋ  Ａｕｔｏスクラバを上記のように希釈した実施例の製品で満たした。第２段階として、床を２５フィートの区画に区分けした。第３段階として、スクラバに洗浄用赤パッドを取り付け、１００ポンドの下向きの圧力で、それぞれの洗浄剤でゴシゴシ磨き、直ちに真空掃除機で洗浄剤を床から除去した。次に、初回の施与後、２回、３回と繰り返して磨きを行った。３回目の施与後、第４段階として、処理された表面上に艶出し装置（１５００ｒｐｍ）を３回通過させた。この試験処理を通して、床上の光沢の値を、初回、３回目の施与後および艶出しの後に読み取った。
【００２１】
表３は、様々な鍵となる成分の効果と洗浄性能を調べた他の変形と配合を示す。最も効果的な洗浄はＫＰ−１４０を鍵となる成分として使用した場合に見られる。使用された界面活性剤の量と種類は洗浄性能に影響を与え、非イオン性界面活性剤の選択で最良の結果を示す。アミンもまた有効性を示すが、トリブトキシエチルホスフェートおよび界面活性剤の使用ほど有意ではない。ワックス成分は、この成分を含む全ての処方において、有意な洗浄性の向上が示されなかったという点で、洗浄にとって重要ではない。
【００２２】
【表４】
2004526821.tif 000005
【００２３】
表４において、いくつかの変形を光沢の向上について評価したところ、少しワックスを含むかまたは全く含まない処方に比べ、ワックスが光沢の増加を示した。
【００２４】
【表５】
2004526821.tif 000006
【００２５】
表４の製品を試験するのに次の手順を用いた。Ｐｒｅｍｉａ  Ｆｌｏｏｒ  Ｆｉｎｉｓｈを２回タイルに塗布して、乾燥し、艶出した。洗浄剤／光沢向上剤をタイルに施与し、次に乾燥し艶出しするというサイクルを４回行い、その後、ブルーストリッピングパッド（blue stripping pad）で表面をスクラッチした。最後に溶液を再施与し、次に艶出しするサイクルをさらに４サイクル行い、合計で８サイクルとした。希釈はすべて１：３２で行った。
【００２６】
表５は、洗浄剤の溶剤と界面活性剤との組合せによるアルカリ性の有害な作用ならびに床から床仕上げ剤を除去するその能力を示す。アルカリ性は歴史的に洗浄性を増すために使われてきたが、それには実際に有害な影響がある。実施例１の製品は溶剤、界面活性剤を含み、低アルカリ性であるが、Ｐｒｅｍｉａ  Ｆｌｏｏｒ  Ｆｉｎｉｓｈで被覆されたタイルに悪影響を及ぼさないということに注意されたい。効果的な洗浄剤は、通常アルカリ性成分で構成されるか、または溶剤と組み合わせることによって、硬質表面の洗浄性を向上させることを従来技術は教示する点で、これは理想的である。この技術は、アルカリ性は洗浄性を向上させるが、使用される床仕上げ剤および器具が悪影響を示さないという点で有利である優れた洗浄性を得るために、それは鍵となる成分ではないということを示す。
【００２７】
次の手順を、表５の製品を試験するのに用いた。最初に、ＶＣＴタイルを洗浄し、ニス・ペンキ等を除去した。第２に、Ｐｒｅｍｉａ  Ｆｌｏｏｒ  Ｆｉｎｉｓｈを５回塗布し、それぞれの塗布の後、その塗布に対応する番号をタイルに記入した。次に、タイルを４８時間放置乾燥し、その後タイルを２インチ×１２インチの細片に切断し、Ｇａｒｄｎｅｒスクラバを置き、洗浄剤／維持管理剤の希釈液をタイル上に５分間留まらせた。最後に、軽洗浄パッド（赤）を用い２５サイクルだけタイルをゴシゴシ磨き、除去された皮膜の数を記録した。
【００２８】
【表６】
2004526821.tif 000007
【００２９】
トリブトキシエチルホスフェートは、床塗膜の洗浄と光沢の向上との両方にとって好ましい可塑剤であるが、表１、１Ａおよび３の実施例に示されるように、他の可塑剤を用いることもできる。
【産業上の利用可能性】
【００３０】
本発明の組成物は、床塗膜の洗浄および光沢の向上のいずれにも有用である。水でそれらを希釈でき、なお洗浄性があり光沢を向上させる。
【国際公開パンフレット】
2004526821.tif 000008
2004526821.tif 000009
2004526821.tif 000010
2004526821.tif 000011
2004526821.tif 000012
2004526821.tif 000013
2004526821.tif 000014
2004526821.tif 000015
2004526821.tif 000016
2004526821.tif 000017
2004526821.tif 000018
2004526821.tif 000019
2004526821.tif 000020
【国際調査報告】
2004526821.tif 000021
2004526821.tif 000022
2004526821.tif 000023